Brevet FR3050937A1 (20171110)
REVENDICATIONS1. Composition qui présente une faible affinité vis-à-vis des gants en latex comprenant une matrice hydrophobe, caractérisée en ce que ladite matrice hydrophobe comprend : - pour 100 parties en poids d'un mélange P de 2 copolymères tribloc du type styrène - oléfine saturée - styrène, un premier qui présente une viscosité comprise entre 0,01 et 1 Pa.s telle que mesurée dans une solution à 5 % (masse/masse) dans le toluène et un second qui présente une viscosité comprise entre 0 ,01 et 0,5 Pa.s mesurée dans une solution à 15 % (masse/masse) dans le toluène ; - de 300 à 1000 parties en poids d'un plastifiant H, de préférence une huile plastifiante ; et - de 90 à 600 parties en poids de vaseline V; étant en outre précisé que : - la quantité totale, représentée par P+H+V, de mélange d'élastomères, du plastifiant et de la vaseline est comprise entre 490 et 1700 parties en poids ; - le rapport entre la quantité totale du mélange d'élastomères, du plastifiant et de la vaseline et la quantité de vaseline, représenté par P+H+V/V, est inférieur à 11; et ledit mélange de 2 copolymères comprend au moins 20 % en poids du premier 20 copolymère.\n<CLM>\1\tComposition selon la revendication 1 caractérisé en ce que la matrice hydrophobe comprend : - pour 100 parties en poids d'un mélange P de 2 copolymères tribloc du type styrène - oléfine saturée - styrène, un premier qui présente une viscosité comprise 25 entre 0,01 et 1 Pa.s telle que mesurée dans une solution à 5 % (masse/masse) dans le toluène et un second qui présente une viscosité comprise entre 0 ,01 et 0,5 Pa.s mesurée dans une solution à 15 % (masse! masse) dans le toluène ; - de 500 à 1000 parties en poids d'un plastifiant H, de préférence une huile plastifiante ; et 30 - de 100 à 400 parties en poids de vaseline V; étant en outre précisé que : - la quantité totale, représentée par P+H+V, de mélange d'élastomères, du plastifiant et de la vaseline est comprise entre 700 et 1200 parties en poids ; - le rapport entre la quantité totale du mélange d'élastomères, du plastifiant et 35 de la vaseline et la quantité de vaseline, représenté par P+H+V/V, est inférieur à 8; 3050937 22 et ledit mélange de 2 copolymères comprend au moins 20 % en poids du premier copolymère.\n<CLM>\1\tComposition selon l'une des revendications précédentes, caractérisée en ce le mélange de 2 copolymères comprend au moins 50% du copolymère qui présente une 5 viscosité comprise entre 0,01 et 1 Pa.s, et en ce que ce mélange est constitué de préférence de 70 % en poids du copolymère qui présente une viscosité comprise entre 0,01 et 1 Pa.s et de 30 % en poids du copolymère qui présente une viscosité comprise entre 0,01 et 0,5 Pa.s.\n<CLM>\1\tComposition selon l'une des revendications précédentes, caractérisée en ce 10 que la matrice hydrophobe comprend en outre des particules d'hydrocolloïde en une quantité inférieure ou égale à 25 % en poids, rapportée au poids total de ladite matrice hydrophobe.\n<CLM>\1\tComposition selon la revendication 4, caractérisée en ce que les particules d'hydrocolloïde sont incorporées dans la matrice hydrophobe en une quantité comprise 15 entre 2 et 20% et de préférence entre 10 et 15 % en poids, rapportée au poids total de ladite matrice hydrophobe.\n<CLM>\1\tComposition selon l'une des revendications précédentes, caractérisée en ce qu'elle comprend, en outre, une ou plusieurs substances choisies parmi les substances ayant un rôle favorable dans le traitement des plaies, les agents bactéricides ou bactériostatiques, les agents anti-douleurs ou les anesthésiques locaux ainsi que les agents anti-inflammatoires, en une quantité comprise entre 0,01 et 20 % en poids, de préférence entre 1 et 15 % en poids, rapportée au poids total de la composition.\n<CLM>\1\tPansement interface avec armature, avec support ou autoporté, caractérisé en ce qu'il comprend une composition selon l'une des revendications 1 à\n<CLM>\1\t8. Pansement interface autoporté formé d'une couche mince d'une composition comprenant une matrice hydrophobe et comportant des trous traversants, caractérisé en ce que ladite matrice hydrophobe comprend : - pour 100 parties en poids d'un mélange P de 2 copolymères tribloc du type styrène - oléfine saturée - styrène, un premier qui présente une viscosité comprise entre 0,01 et 1 Pa.s telle que mesurée dans une solution à 5 % (masse/masse) dans le toluène et un second qui présente une viscosité comprise entre 0,01 et 0,5 Pa.s mesurée dans une solution à 15 % (masse/masse) dans le toluène ; - de 500 à 1000 parties en poids d'un plastifiant H, de préférence une huile plastifiante ; et - de 100 à 400 parties en poids de vaseline V; étant en outre précisé que : 3050937 23 - la quantité totale, représentée par P+H+V, de mélange d'élastomères, du plastifiant et de la vaseline est comprise entre 700 et 1200 parties en poids ; - le rapport entre la quantité totale du mélange d'élastomères, du plastifiant et de la vaseline et la quantité de vaseline, représenté par P+H+V/V, est inférieur à 8; 5 et ledit mélange de 2 copolymères comprend au moins 30 % en poids du premier copolymère.\n<CLM>\1\tPansement interface autoporté selon la revendication 8, caractérisé en ce que la matrice hydrophobe comprend en outre des particules d'hydrocolloïde en une quantité inférieure ou égale à 25 % en poids, rapportée au poids total de ladite matrice 10 hydrophobe.\n<CLM>\1\tPansement interface autoporté selon l'une des revendications 8 ou 9, caractérisé en ce que la matrice hydrophobe comprend : - pour 100 parties en poids d'un mélange P de 2 copolymères tribloc du type styrène - oléfine saturée - styrène, un premier qui présente une viscosité comprise 15 entre 0,01 et 1 Pa.s telle que mesurée dans une solution à 5 % (masse/masse) dans le toluène et un second qui présente une viscosité comprise entre 0 ,01 et 0,5 Pa.s mesurée dans une solution à 15 % (masse/masse) dans le toluène ; - de 650 à 800 parties en poids d'un plastifiant H, de préférence une huile plastifiante ; et 20 - de 150 à 200 parties en poids de vaseline V; étant en outre précisé que : - la quantité totale, représentée par P+H+V, de mélange d'élastomères, du plastifiant et de la vaseline est comprise entre 900 et 1100 parties en poids ; - le rapport entre la quantité totale du mélange d'élastomères, du 25 plastifiant et de la vaseline et la quantité de vaseline, représenté par P+H+V/V, est inférieur à 6 ; ledit mélange de 2 copolymères comprend au moins 50 % en poids du premier polymère - et des particules d'hydrocolloïdes en une quantité comprise entre 10 et 20 % 30 en poids rapportée au poids total de la matrice hydrophobe.\n<CLM>\1\tPansement interface autoporté selon l'une des revendications 8 à 10, caractérisé en ce qu'il se présente sous la forme d'un filet aéré dont la taille de maille est de l'ordre de 2 mm, l'épaisseur de l'ordre de 600 microns et le grammage de l'ordre de 450 g/m2.